(57)【特許請求の範囲】
【請求項１】
縦糸にレーヨンのフィラメント糸を使用し、横糸にテンセルのスパン糸を使用した交織織物であることを特徴とする繊維構造物。
【請求項２】
前記フィラメント糸の太さが、７５デニール以上１５０デニール以下であり、該フィラメント糸の太さが７５デニールである場合、前記スパン糸の太さは６０番であり、前記フィラメント糸の太さが１５０デニールである場合、前記スパン糸の太さが２０番であることを特徴とする請求項１に記載の繊維構造物。
【発明の詳細な説明】
【技術分野】
【０００１】
本発明は、繊維構造物に関し、詳細には、クールビズ商品に好適な繊維構造物に関する。
【背景技術】
【０００２】
クールビズは、地球温暖化の原因となるＣＯ2の排出量を削減することを目的とし、冷房時の室温を２８℃にしてもオフィスで快適に過ごすための取り組みである。また、近年は、スーパークールビズと称して、更なる軽装の奨励やワークスタイルの変革などが提唱されている。具体的には、職場のマナーに配慮したアロハシャツなどの活用や、勤務時間を朝型にシフトしたり、カーテンやブラインドで直射日光を遮ることなどが挙げられている。
【０００３】
エアコンの設定温度を１℃上げれば消費電力は約１３％削減できると云われている。そこで、スーパークールビズの実行に加え、冷房時の室温を２９℃にすることも考えられる。この場合のアロハシャツには、人にやさしい素材（快適性）がより一層求められる。
アロハシャツには、縦糸にレーヨンのフィラメント糸を使用し、横糸にレーヨンのスパン糸を使用した生地（フジエットともいう）が知られている。
【０００４】
例えば、特許文献１，２には、レーヨンを糸に用いた技術が開示されている。また、特許文献１，２には、レーヨンの他、テンセル（商標）を糸に用いることも開示されている。
【先行技術文献】
【特許文献】
【０００５】
【特許文献１】特開２００５−３１４８４０号公報
【特許文献２】特開２００６−１６１２２６号公報
【発明の概要】
【発明が解決しようとする課題】
【０００６】
しかしながら、上記特許文献１は、レーヨンとテンセルを糸の段階で混ぜ合わせる混紡の技術である。また、上記特許文献２は、レーヨンの糸とテンセルの糸で交織することを開示しているが、長繊維や短繊維の糸を使用する等、使用する糸の種類については開示されていない。
【０００７】
本発明は、上述のような実情に鑑みてなされたもので、環境にやさしく、人にもやさしい素材の要求に応え、接触冷温感を維持しつつ、色落ちしにくい繊維構造物を提供することを目的とする。
【課題を解決するための手段】
【０００８】
本発明の第１の技術手段は、縦糸にレーヨンのフィラメント糸を使用し、横糸にテンセルのスパン糸を使用した交織織物であることを特徴とする。
【０００９】
第２の技術手段は、第１の技術手段において、前記フィラメント糸の太さが、７５デニール以上１５０デニール以下であり、該フィラメント糸の太さが７５デニールである場合、前記スパン糸の太さは６０番であり、前記フィラメント糸の太さが１５０デニールである場合、前記スパン糸の太さが２０番であることを特徴とする。
【発明の効果】
【００１０】
本発明によれば、レーヨンの快適性・美しさとテンセルの耐久性・安定性を組み合わせた交織織物であるので、従来に比べて接触冷温感を維持しつつ、染色堅牢度を向上できる。また、従来に比べて紫外線遮蔽率も高い。よって、エコで快適な素材によるビジネス向けの商品を提供することができる。
【図面の簡単な説明】
【００１１】
【図１】本発明に係る繊維構造物の一例を説明する図である。
【図２】本発明の第１実施形態の試験結果である。
【発明を実施するための形態】
【００１２】
以下図を参照して、本発明に係る繊維構造物を説明する。図１は、本発明に係る繊維構造物の一例を説明する図であり、例えばアロハシャツ１を示している。アロハシャツ１は、例えば、前身頃２、後ろ身頃３、ヨーク４、襟５、袖６からなり、襟５は開襟で、袖６は短い半袖が多い。また、前身頃２および後ろ身頃３がゆったりしており、これら各身頃２，３の裾を外に出して着るものである。なお、図１には、羽織るタイプのアロハシャツの例を挙げて説明したが、上から被るタイプでもよい。また、前身頃２にポケットが付いたものや、色彩豊かで派手な色柄のものもある。
【００１３】
図１に示したアロハシャツは、縦糸にレーヨンのフィラメント糸を使用し、横糸にテンセルのスパン糸を使用して平織りされた交織織物である。
レーヨンは化学繊維であり、熱伝導率が高く（快適性）、光沢がある（美しさ）という長所がある。また、木質パルプを原料としており、焼却しても樹木を燃やすのと同じで環境に影響を及ぼす有毒ガスを発生しない。また、生分解可能であるため、廃棄に際しＣＯ2を排出しないという長所がある。
【００１４】
また、縦糸に使用したフィラメント糸は、長繊維を撚り合わせて作成されたものであり、光沢があって強いという長所を有している。そして、本実施例では、フィラメント糸の太さが、例えば、７５デニール（８３デシテックス）以上１５０デニール（１６５デシテックス）以下である。フィラメント糸の太さが７５デニール未満の場合、薄手の生地になり、接触冷温感も強くなるものの、生地に要する糸長（糸量ともいう）が多くなるので高価になる。一方、フィラメント糸の太さが１５０デニールを超える場合、安価で済むものの、厚手の生地になって夏ユニフォームには適さなくなるからである。なお、最も好ましいフィラメント糸の太さは１２０デニール（１３２デシテックス）である。
【００１５】
これに対し、テンセルは、レーヨンと同様に木質パルプを原料とし、樹木のセルロースをそのまま抽出して精製したものであり、生分解性が高いため、廃棄した場合には約３，４か月程度で生分解すると云われている。よって、レーヨンと同様に、廃棄に際しＣＯ2を排出しないという長所がある。また、高級感を生み出す、ほんのりとした光沢（美しさ）があるという長所や、寸法安定性が高い（耐久性・安定性が高い）等という長所もある。
【００１６】
横糸に使用したスパン糸は、短繊維を一定方向に揃えて撚り合わせて作成されたものであり、生地に馴染みやすく、縫いやすいという長所を有している。また、フィラメント糸よりも安価に製造可能でもある。
そして、本実施例では、スパン糸の太さは、縦糸に使用したフィラメント糸の太さを考慮して決定される。具体的には、例えば、上記のようにフィラメント糸の太さが７５デニールである場合、スパン糸の太さは６０番（８９デニール，９８デシテックス）であり、上記のようにフィラメント糸の太さが１５０デニールである場合、スパン糸の太さが２０番（２６６デニール，２９３デシテックス）である。スパン糸の太さが６０番を超える場合、薄手の生地になり、接触冷温感も強くなるものの、糸量が多くなるので高価になる。一方、スパン糸の太さが２０番未満の場合、糸量が少なくなるので安価で済むものの、厚手の生地になって夏ユニフォームには適さなくなるからである。なお、最も好ましいスパン糸の太さは４０番（１３３デニール，１４６デシテックス）である。
【００１７】
また、フィラメント糸の太さが７５デニールの場合にはスパン糸の太さを６０番にし、フィラメント糸の太さが１５０デニールの場合にはスパン糸の太さを２０番にすれば、フィラメント糸とスパン糸をほぼ同じ太さに設定されるため、着用時に引張力が生じて糸が滑脱するようなスリップ現象を防止でき、丈夫な生地を提供することができる。
【００１８】
ところで、上記レーヨンには、洗濯で縮みやすい、シワになりやすい等（耐久性・安定性が低い）という短所があり、上記テンセルには、夏素材には重く、もったり感がある等（涼感に欠ける）という短所がある。
そこで、本発明は、レーヨンの快適性・美しさとテンセルの耐久性・安定性を組み合わせることにより、涼感に欠けるというテンセルの短所をレーヨンで補い、耐久性・安定性が低いというレーヨンの短所をテンセルで補っている。
【００１９】
図２は、本発明の第１実施形態の試験結果であり、実施例１、比較例１、比較例２を染色堅牢度および物性試験で評価した。実施例１は、上述したように、縦糸にレーヨンのフィラメント糸（１２０デニール）を、横糸にテンセルのスパン糸（４０番）を使用したものである。一方、比較例１は、縦糸にレーヨンのフィラメント糸（１２０デニール）を、横糸にレーヨンのスパン糸（４０番）を使用したものであり、比較例２は、縦糸および横糸にいずれもテンセルのスパン糸（４０番）を使用したものである。
【００２０】
染色堅牢度では、洗濯、２種類の汗、摩擦の各項目を評価しており、これら各項目は５段階（１〜５級を半階級刻み）で表示される。なお、一般に「４」級以上は、公共機関に採用できる値である。
まず、洗濯は、家庭での洗濯の作用による評価であり、JIS L 0844A-2号に基づき、変退色（色の変化の程度、図中「変」で示す）と、汚染（他の洗濯物への色移りの程度、図中「汚」で示す）がある。変退色については、実施例１、比較例１，２のいずれも同じ「４−５」級であったが、汚染については、実施例１は「５」級であり、比較例１，２の「４−５」級よりも高評価であった。
【００２１】
次に、汗には、酸性の汗の作用による評価と、アルカリ性の汗の作用による評価がある。いずれも人工汗液が用いられる。酸性の汗に関するJIS L 0848に基づき、変退色（色の変化の程度、図中「変」で示す）と、汚染（重ね着した他のシャツなどへの色移りの程度、図中「汚」で示す）がある。変退色および汚染のいずれも、実施例１は「５」級であり、比較例１，２の「４−５」級よりも高評価であった。また、アルカリ性の汗についても同様に、実施例１は「５」級であり、比較例１，２の「４−５」級よりも高評価であった。
【００２２】
続いて、摩擦は、衣料品同士の擦れ作用による評価であり、汚染（重ね着した他のシャツなどへの色移りの程度）で評価される。そして、JIS L 0849  ＩＩ形に基づき、乾燥試験（生地を
乾燥した綿布で摩擦する、図中「乾」で示す）と、湿潤試験（生地を濡らした綿布で摩擦する、図中「湿」で示す）がある。乾燥試験については、実施例１は「４−５」級、比較例１は「５」級、比較例２の「４−５」級であった。
【００２３】
しかし、湿潤試験については、実施例１は「４−５」級であり、「３」級であった比較例１や、「２−３」級であった比較例２よりも高評価である。よって、実施例１は夏ユニフォームとして好ましいことが分かる。
【００２４】
一方、物性試験では、防しわ性、２種類の寸法変化率、接触冷温感の各項目を評価している。
まず、防しわ性は、しわの付きにくさによる評価である。JIS L 1059-1  Ｂ法に基づき、折り目を有した試験片の両側がなす角度（しわ回復角）を測定しており、縦方向（図中「縦」で示す）と、横方向（図中「横」で示す）がある。
【００２５】
縦方向については、実施例１では表面が１２３°，裏面が１２５°、比較例１では表面が１２１°，裏面が１２５°、比較例２では表面が１２５°，裏面が１３２°であり、しわの付きにくさは、比較例２、実施例１、比較例１の順であった。横方向については、実施例１では表面が１２４°，裏面が１２５°、比較例１では１２６°，裏面が１２７°、比較例２では表面が１２７°，裏面が１２４°であり、しわの付きにくさは、比較例１、比較例２、実施例１の順であった。
【００２６】
次に、寸法変化率には、吊干しによる評価と、タンブル乾燥による評価がある。
JIS L 1096  Ｇ法ライン（吊干し）に基づき、脱水後に吊干しして試験片の長さを測定しており、縦方向（図中「縦」で示す）と、横方向（図中「横」で示す）がある。縦方向については、実施例１は−２．０、比較例１は−１．２、比較例２は−１．０であり、縮みにくさは、比較例２、比較例１、実施例１の順であった。横方向については、実施例１は−０．３、比較例１は−０．５、比較例２は−０．３であり、縮みにくさは、実施例１（比較例２と同位）、比較例１の順であった。
【００２７】
また、JIS L 1096  Ｇ法タンブルに基づき、脱水後にタンブル乾燥して試験片の長さを測定すると、縦方向については、実施例１は−１．５、比較例１は０．０、比較例２は＋０．２５であり、この比較例２は伸びたため、縮みにくさは、比較例２、比較例１、実施例１の順であった。横方向については、実施例１は−０．８、比較例１は０．０、比較例２は−０．５であり、縮みにくさは、比較例１、比較例２、実施例１の順であった。
【００２８】
接触冷温感は、KES-F7  サーモラボＩＩ型を用い、センサを試験片に接触させた時の瞬間的な熱の移動量を測定したものである。数値が大きいほど、触れた時に冷たく感じる。実施例１は０．３８４、比較例１は０．４１４、比較例２は０．３２９であり、触れた時に冷たく感じるのは、比較例１、実施例１、比較例２の順であった。この比較例２の接触冷温感は、夏用のユニフォームには適さないが、実施例１の接触冷温感であれば、夏用のユニフォームに適している。
【００２９】
このように、実施例１は、レーヨンの快適性・美しさとテンセルの耐久性・安定性を組み合わせた交織織物であるので、比較例２に比べて高い接触冷温感が得られると共に、染色堅牢度（特に、湿潤試験による摩擦）を向上できる。また、比較例１に比べて接触冷温感を維持しつつ、染色堅牢度（特に、湿潤試験による摩擦）を向上できる。さらに、実施例１は、分光光度計法による紫外線遮蔽率も９５．４％であり高い。よって、環境にやさしく、人にもやさしい素材によるビジネス向けの商品を提供できる。
【００３０】
また、健康で２０代の男子大学生を被験者に選び、着衣状態での心理反応を調べたところ、実施例１は冷たく感じられたが、比較例１は実施例１に比べて冷たく感じられており、接触冷感素材としてレーヨンの性能が優れると示唆された。
【符号の説明】
【００３１】
１…アロハシャツ、２…前身頃、３…後ろ身頃、４…ヨーク、５…襟、６…袖。
【要約】
【課題】環境にやさしく、人にもやさしい素材の要求に応え、接触冷温感を維持しつつ、色落ちしにくい繊維構造物を提供する。
【解決手段】縦糸にレーヨンのフィラメント糸を使用し、横糸にテンセルのスパン糸を使用した交織織物である。好ましくは、フィラメント糸の太さが、７５デニール以上１５０デニール以下であり、フィラメント糸の太さが７５デニールである場合、スパン糸の太さは６０番であり、フィラメント糸の太さが１５０デニールである場合、スパン糸の太さが２０番である。
【選択図】図１【図１】
0005855302.tif 000002
【図２】
0005855302.tif 000003